다양 한 직물 샘플 에 대하 여 이하 에서 예시 적 으로 시험 하 였 다 . 표 1 은 실시 예 및 비 교예 에서 시험 된 직물 샘플 을 기술 한다 . 샘플 A 에 대하 여 , 바인더 는 개질 되 지 않 은 , 수 - 베이스 ( water - based ) 폴리우레탄 중합체 이 다 . 샘플 B 에 대하 여 , 바인더 는 상표명 PRINLIN ® 로 Henkel Technologies ( Dusseldorf , 독일 ) 에서 상업 적 으로 이용 할 수 있 는 스티렌 - 이소프렌 - 스티렌 ( SIS ) 블록 공중 합체 의 로진 에스테르 - 개질 된 분산 물 이 다 . 샘플 C 에 대하 여 , 바인더 는 플 루 오로 카본 - 개질 된 , 수 - 베이스 아크릴 중합체 ( Noveon , Inc . ( Cleveland , Ohio ) ) 에서 상업 적 으로 이용 가능 한 HYCAR ® 26 - 1199 로 판매 되 는 아크릴 공중 합체 84 . 5 wt . %; Clariant International , Ltd . ( 스위스 ) 에서 상업 적 으로 이용 가능 한 NUVA ® NT X 490 플 루 오로 카본 수지 15 wt . %; 및 Dow Chemical Company ( Midland , Michigan ) 에서 상업 적 으로 이용 가능 한 Dow TERGITOL ® TMN - 3 비 - 이온 성 계면 활성제 0 . 5 wt %) 이 다 . 샘플 D 에 대하 여 , 바인더 는 플 루 오로 카본 - 개질 된 폴리우레탄 중합체 ( Noveon , Inc . 에서 SANCURE ® 20025 로 판매 되 는 폴리우레탄 중합체 84 . 5 wt . %; NUVA ® NT X 490 플 루 오로 카본 수지 15 wt . %; 및 Dow TERGITOL ® TMN - 3 비 - 이온 성 계면 활성제 0 . 5 wt % ) 이 다 . 샘플 E 에 대하 여 , 바인더 는 본 발명 의 플 루 오로 중합체 / 니트릴 고무 혼합물 ( Dow Reichhold ( North Carolina ) 에서 TYLAC ® 68073 로 판매 되 는 니트릴 고무 중합체 84 . 5 wt %; NUVA ® TTHU 플 루 오로 카본 수지 15 wt . %; 및 0 . 5 % Dow TERGITOL ® TMN - 3 비 - 이온 성 계면 활성제 ) 이 다 . 직물 샘플 F 및 G 는 바인더 가 사용 되 지 않 은 직조 된 직물 이 다 .